(57)【要約】【課題】表面が単板からなる基板の上に、裏面防湿シート、単板より表面が平滑な繊維板および表面防湿シートを、順次積層する床材において、繊維板の吸湿膨張に伴う反りの発生を防止できる床材を提供する。【解決手段】表面防湿シート３の水蒸気透過度より裏面防湿シート４の水蒸気透過度の方を小さくし、且つ、裏面防湿シートの水蒸気透過度を２ｇ／（ｍ２・２４ｈｒ）以上とする。これにより、裏面側から繊維板２への水分侵入を抑制し、且つ、裏面側から若干の水分が裏面防湿シートを介して繊維板へと侵入しても、これを表面側から表面防湿シートを介してスムーズに大気中へと放出させることができるので、繊維板内の特に裏面側に残留する水分量が減少すると共にその残留時間が短縮する。【選択図】図１
2018025097.tif 000002
【特許請求の範囲】
【請求項１】
表面が単板からなる基板の上に、裏面防湿シート、繊維板および表面防湿シートが順次に積層されてなる床材であって、表面防湿シートの水蒸気透過度より裏面防湿シートの水蒸気透過度の方が小さく、且つ、裏面防湿シートの水蒸気透過度が２ｇ／（ｍ２・２４ｈｒ）以上であることを特徴とする床材。
【請求項２】
裏面防湿シートの水蒸気透過度が１０ｇ／（ｍ２・２４ｈｒ）以下であることを特徴とする、請求項１記載の床材。
【請求項３】
表面防湿シートの水蒸気透過度が２０ｇ／（ｍ２・２４ｈｒ）以上１００ｇ／（ｍ２・２４ｈｒ）以下であることを特徴とする、請求項１または２記載の床材。
【発明の詳細な説明】
【技術分野】
【０００１】
本発明は床材に関し、特に、表面が単板からなる基板上に、裏面防湿シート、繊維板および表面防湿シートが順次に積層されてなる床材に関する。
【背景技術】
【０００２】
このような床材の一例が特許文献１に提案されている。この床材は、繊維板（以下「ＭＤＦ」と言う。）の表裏両面に防湿シートを貼着することにより、大気中および単板積層材からＭＤＦへの水分移行を抑制し、繊維板の吸湿膨張による床材の反りを防止する効果が得られるものであった。また、少なくとも４枚の単板が接着剤を介して積層された単板積層材において、その最表面側および最裏面側に位置する単板の繊維方向を床板の長手方向に略一致させると共にそれらの間の中間単板の積層方向を床板の短手方向に略一致させたものとすることにより、さらに、長手方向および短手方向のいずれにおいても反りの少ない床材を得ることができるものであった。
【先行技術文献】
【特許文献】
【０００３】
【特許文献１】特開２００９−１３１９９３号公報
【発明の概要】
【発明が解決しようとする課題】
【０００４】
しかしながら、特許文献１に記載される床材であっても、場合によって、ＭＤＦが大きく膨張収縮して床材に反りを生じてしまうことがあった。この原因について実験と考察を重ねた結果、次のような事実を確認した。
【０００５】
特許文献１記載の床材によれば、ＭＤＦの表裏にそれぞれ防湿シートが貼着されているので、表面側の防湿シートで大気中の水分がＭＤＦに入り込むことを防止し、裏面側の防湿シートで単板積層材の水分がＭＤＦに入り込むことを防止して、ＭＤＦの水分量を一定に保持することによりＭＤＦの反りを防止し、結果として床材全体としての反りも防止することができると考えられていた。そして、これら表面防湿シートおよび裏面防湿シートとしては一般に同一のシート材が使用されていた。
【０００６】
しかしながら、防湿シートは水分の通過を完全に遮断することはできないので、わずかな水分が防湿シートを通過して出入りし、これが原因となってＭＤＦに膨張収縮を生じさせ、床材に反りを生じさせている可能性がある。
【０００７】
ＭＤＦは、表面側には接着剤を介して表面防湿シートが貼着されるので、これら接着剤および表面防湿シートを介して大気に通じている。一方、裏面側には接着剤を介して裏面防湿シートが貼着されるので、これら接着剤および裏面防湿シートを介して単板積層材に接している。したがって、ＭＤＦへの水分移動およびＭＤＦからの水分移動を考えると、表面側では、接着剤中の水分および大気中の水分がＭＤＦへと侵入し、また、ＭＤＦ中の水分が接着剤および表面防湿シートを介して大気に放出される。一方、ＭＤＦの裏面側では、ＭＤＦへの水分移動については、表面側と同様に、接着剤中の水分および単板積層材中の水分がＭＤＦへと侵入するが、ＭＤＦ中の水分が裏面側から放出されることはほとんどない。これは、接着剤および表面防湿シートを介して大気に開放されている表面側とは異なり、ＭＤＦの裏面側は接着剤および裏面防湿シートを介して単板積層材が積層接着されており、単板積層材によって閉塞されているので、裏面側から単板積層材への水分移動が妨げられるためである。
【０００８】
このため、ＭＤＦの表裏に同一材質（したがって水蒸気透過度も同一）の防湿シートを貼着した従来技術によると、ＭＤＦ表裏から侵入した水分は、表面側からはスムーズに放出されるのに対し、裏面側からはほとんど水分放出されずに長時間ＭＤＦ内に残留するため、ＭＤＦ内の水分バランスが崩れ、ＭＤＦの裏面側が表面側より膨張して、床材に反りを生じさせることが分かった。
【０００９】
また、木材チップを蒸煮・解繊して得られる木質繊維を接着剤を介して熱圧成形して得られるＭＤＦの表面（表裏面）は比較的平滑であるのに対し、単板積層材の表面は最表面単板の表面がそのまま現出されることから、高さ±０．０２ｍｍ程度の微細な凹凸を有する。このため、単板積層材１の上に、表裏に防湿シート３，４を貼着したＭＤＦ２を積層して熱圧接着すると、ＭＤＦ２の裏面（平滑面）と単板積層材１の表面（凹凸面）との間に挟まれた裏面防湿シート４が単板積層材表面の凸部Ａで圧縮されて薄くなる（図６参照）。この薄い部分の防湿性能は、裏面防湿シート４が本来有する防湿性能より低下するので、同一材質の防湿シートをＭＤＦの表裏に貼着した場合、ＭＤＦ１への水分の浸入は、裏面側から侵入する水分量の方が表面側から侵入する水分量よりも多くなる。このことは、ＭＤＦ裏面側に残留する水分量ないし残留時間をより大きくし、ＭＤＦの裏面側が表面側より大きく膨張して床材に反りを生じさせる傾向が顕著に現れることになる。この問題は、引用文献１記載の床材のように単板積層材を基材とする場合だけでなく、表面が単板からなる基板（合板など）が用いられる場合であっても同様である。
【００１０】
したがって、本発明が解決しようとする課題は、表面が単板からなる基板の上に、裏面防湿シート、繊維板および表面防湿シートが順次に積層されてなる床材において、繊維板内の水分バランスを安定化させることにより床材の反りを防止することである。
【課題を解決するための手段】
【００１１】
この課題を解決するため、請求項１に係る本発明は、表面が単板からなる基板の上に、裏面防湿シート、繊維板および表面防湿シートが順次に積層されてなる床材であって、表面防湿シートの水蒸気透過度より裏面防湿シートの水蒸気透過度の方が小さく、且つ、裏面防湿シートの水蒸気透過度が２ｇ／（ｍ２・２４ｈｒ）以上であることを特徴とする。
【００１２】
請求項２に係る本発明は、請求項１記載の床材において、裏面防湿シートの水蒸気透過度が１０ｇ／（ｍ２・２４ｈｒ）以下であることを特徴とする。
【００１３】
請求項３に係る本発明は、請求項１または２記載の床材において、表面防湿シートの水蒸気透過度が２０ｇ／（ｍ２・２４ｈｒ）以上１００ｇ／（ｍ２・２４ｈｒ）以下であることを特徴とする。
【００１４】
（削除）
【発明の効果】
【００１５】
本発明によれば、表面が単板からなる基板の上に、裏面防湿シート、繊維板および表面防湿シートが順次に積層されてなる床材において、表面防湿シートの水蒸気透過度より裏面防湿シートの水蒸気透過度の方が小さく設定されているので、裏面側から繊維板への水分侵入を抑制し、且つ、裏面側から若干の水分が裏面防湿シートを介して繊維板へと侵入しても、これを表面側から表面防湿シートを介してスムーズに大気中へと放出させることができ、繊維板内の特に裏面側に残留する水分量が減少すると共にその残留時間が短縮する。したがって、基板の表面が微細な凹凸を有する単板からなるものであって裏面防湿シートが基板表面の凸部で圧縮されて薄くなり、その結果として裏面防湿シートの防湿性能が低下した場合であっても、繊維板に侵入した水分を表面側から表面防湿シートを介してスムーズに放出されるので、繊維板内の水分バランスが長時間崩れることが無くなり、この間に繊維板が膨張することによる床材の反りを防止することができる。
【００１６】
表面防湿シートの水蒸気透過度を２０ｇ／（ｍ２・２４ｈｒ）以上とし、および／または、裏面防湿シートの水蒸気透過度を１０ｇ／（ｍ２・２４ｈｒ）以下とすることにより、上記効果をより確実に発揮させることができる。
【００１７】
また、水蒸気透過度が１００ｇ／（ｍ２・２４ｈｒ）以下である表面防湿シートを用いることにより、表面側から繊維板への水分侵入が抑制されるので、表裏両面側から繊維板内に侵入する水分の絶対量を小さくすることができ、且つ、これを表面側からスムーズに放出することができるので、上記効果をより確実に発揮させることができる。
【図面の簡単な説明】
【００１８】
【図１】本発明による床材の積層構成を示す断面図である。
【図２】本発明実施例１による床材試験体と比較例による床材試験体について反りの発生を確認するために行なった試験結果を示す表である。
【図３】図２に示す結果を受けて、表面防湿シートの水蒸気透過度と裏面防湿シートの水蒸気透過度の最適な組み合わせ条件を確認するために行なった試験結果を示す表である。
【図４】本発明実施例２による床材試験体と比較例による床材試験体について反りの発生を確認するために行なった試験結果を示す表である。
【図５】図４に示す結果を受けて、表面防湿シートの水蒸気透過度と裏面防湿シートの水蒸気透過度の最適な組み合わせ条件を確認するために行なった試験結果を示す表である。
【図６】従来技術による床材において裏面防湿シートが単板積層材表面の単板の凸部で圧縮されて薄くなっている状態を示す部分拡大断面図である。
【発明を実施するための形態】
【００１９】
本発明による床材は、図１に示すように、表面が単板からなる基板１の上に、裏面防湿シート４、繊維板２および表面防湿シート３が順次に積層されてなる床材である。符号５は繊維板２の表面に表面防湿シート３を貼着する接着剤の層、符号６は繊維板２の裏面に裏面防湿シート４を貼着する接着剤の層、符号７は基板１の表面に裏面防湿シート４を貼着する接着剤の層である。
【００２０】
表面が単板からなる基板１としては、合板または単板積層材が用いられる。合板は、ロータリーレースやスライサーなどで薄く切削された奇数枚（３枚、５枚、７枚など）の単板を繊維方向を互い違いに直交させて積層接着したものである。単板積層材（ＬＶＬ）は、一般に、複数枚（３〜７枚程度）の単板を繊維方向をすべて平行にして積層接着したもの（この意味から「平行合板」とも呼ばれる）を言うが、本発明では、複数枚の単板を積層接着したもののうち合板を除くものを単板積層材の概念に含めるものとする。したがって、たとえば、４枚の単板のうち最表面単板および最裏面単板の２枚を繊維方向を長手方向とすると共にこれらの間の２枚の単板を繊維方向を直交方向（短手方向ないし幅方向）として積層接着することにより幅方向の変形を抑制するように構成したもの（下記例参照）も、本発明の床材の基板として使用可能である。また、合板および単板積層材のほか、たとえば繊維板やパーティクルボードなどの表面に１枚または複数枚の単板を積層接着してなるような積層板も、本発明の床材の基板として使用することができる。単板は、針葉樹単板でも広葉樹単板のどちらでもよく、これらを複合して用いても良い。基板１の厚さは、一般に、６〜１２ｍｍである。本発明の床材に用いる基板１の好ましい一例は、針葉樹単板４枚を、表裏面に位置する針葉樹単板の繊維方向は床材長手方向に沿わせ、中間の針葉樹単板２枚の繊維方向は床材長手方向に対して直交する方向（床材短手方向）に沿わせて積層してなる、厚さ９ｍｍの単板積層材である。
【００２１】
繊維板２は、日本工業規格ＪＩＳ  Ａ  ５９０５：２００３に規定される繊維板であり、床材の用途により、ミディアムデンシティファイバーボード（記号ＭＤＦ）およびハードファイバーボード（記号ＨＢ）のいずれかを選定することができる。好ましくは、厚さ１〜５ｍｍ、密度０．７〜１．０ｇ／ｃｍ３、含水率２〜７％のＭＤＦが用いられ、一例として、厚さ３ｍｍ、密度０．８ｇ／ｃｍ３、含水率５％のＭＤＦを用いることができる。通常の繊維板を厚さ方向に二等分して、密度の高い部分（元の繊維板の表裏面側）を床板の表面側に使用しても良い。なお、以下の説明においては繊維板２としてＭＤＦを使用することを前提とする。
【００２２】
表面防湿シート３には、２０ｇ／（ｍ２・２４ｈｒ）以上１００ｇ／（ｍ２・２４ｈｒ）以下の水蒸気透過度を有するものが用いられる。表面防湿シート３の水蒸気透過度が２０ｇ／（ｍ２・２４ｈｒ）未満であると、ＭＤＦ２の裏面から侵入した水分を十分放出させることができず、ＭＤＦ２が膨張し、床材に反りが生じる。一方、表面防湿シート３の水蒸気透過度が１００ｇ／（ｍ２・２４ｈｒ）より大きいと、大気中から入る水分量が多くなってＭＤＦ２が膨張し、床材に反りが生じる。
【００２３】
水蒸気透過度とは、ＪＩＳ  Ｋ  ７１２９に規定される方法で測定されるものであり、規定の温度および湿度の条件の下で単位時間中に試験片を通過する単位面積当たりの水蒸気の量を示し、２４時間に透過した面積１平方メートル当たりの水蒸気のグラム数で表される。
【００２４】
表面防湿シート３の材質は、オレフィン樹脂、塩化ビニル樹脂、ポリエステル樹脂、アクリル樹脂などを含む合成樹脂シート、アルミニウム、銅などの金属シート、アルミ蒸着ペットシート、アスファルトフェルトなどの瀝青質シート、ゴムシートなどであり、これらの中から上述の水蒸気透過度を有するものを選択して用いる。また、これらの防湿シートの表裏にクラフト紙、薄葉紙、再生紙などの紙を積層接着することにより接着剤層５の接着剤の浸透性を高め、ＭＤＦ２の表面に対する接着性を向上させたものを使用しても良い。
【００２５】
表面防湿シート３は、その表面にあらかじめ化粧が施されていても良く、化粧されていなくても良い。後者の場合は、その表面に化粧材を貼着することができる。化粧材としては、オレフィン樹脂または塩化ビニル樹脂からなる合成樹脂シートを用いることが好ましい。
【００２６】
表面防湿シート３の厚さは、材質および水蒸気透過度によって異なるが、好ましい一例として、オレフィン樹脂からなる表面防湿シート３であれば、厚さ０．１０〜０．２０ｍｍ、より好ましくは０．１７ｍｍとし、その際の水蒸気透過度は３０ｇ／（ｍ２・２４ｈｒ）である。また、塩化ビニル樹脂からなる表面防湿シート３であれば、厚さ０．０５〜０．１０ｍｍ、より好ましくは０．０７ｍｍとし、その際の水蒸気透過度は３０ｇ／（ｍ２・２４ｈｒ）である。
【００２７】
裏面防湿シート４には、１０ｇ／（ｍ２・２４ｈr）以下の水蒸気透過度を有するものが用いられる。裏面防湿シート４の水蒸気透過度が１０ｇ／（ｍ２・２４ｈr）より大きいと、ＭＤＦ２が膨張し、床材に反りが生じる。ＭＤＦ２の裏面（平滑面）と基板１の単板表面（凹凸面）との間に挟まれた裏面防湿シート４が、基板１の単板表面の凸部Ａによって圧縮されて薄くなり（図６参照）、その部分の防湿性能が低下しても、水蒸気透過度を１０ｇ／（ｍ２・２４ｈr）以下としておくことにより、ＭＤＦ２の膨張収縮に与える影響を小さくすることができる。
【００２８】
裏面防湿シート４の材質は、表面防湿シート３と同じく、オレフィン樹脂、塩化ビニル樹脂、ポリエステル樹脂、アクリル樹脂などを含む合成樹脂シート、アルミニウム、銅などの金属シート、アルミ蒸着ペットシート、アスファルトフェルトなどの瀝青質シート、ゴムシートなどであり、これらの中から上述の水蒸気透過度を有するものを選択して用いる。
【００２９】
裏面防湿シート４の厚さは、材質および水蒸気透過度によって異なるが、好ましい一例として、アルミ蒸着ＰＥＴシートであれば、厚さ０．００５〜０．０２０ｍｍ、より好ましくは０．０１２ｍｍとし、その際の水蒸気透過度は１０ｇ／（ｍ２・２４ｈr）である。裏面防湿シート４の表裏面にはプライマー処理、コロナ放電処理、またはプラズマ処理を施しておくと、接着剤層６によるＭＤＦ２に対する接着性および接着剤層７による基板１の表面単板に対する接着性を向上させることができ、好ましい。
【００３０】
なお、防湿シートの水蒸気透過度は材質により異なり、また同じ材質であれば厚さが大きくなると水蒸気透過度が小さくなるので、これらを勘案して、上述の水蒸気透過度を有するものを選択して表面防湿シート３および裏面防湿シート４として用いることができる。たとえば、いずれも市販品である、厚さ０．０２５ｍｍのポリ塩化ビニル（塩化ビニル樹脂）シートは水蒸気透過度が４５ｇ／（ｍ２・２４ｈr）であり、厚さ０．０１２ｍｍのＰＥＴ（ポリエステル樹脂）シートは水蒸気透過度が５５ｇ／（ｍ２・２４ｈr）であり、厚さ０．０５０ｍｍのポリエステル（ポリエステル樹脂）シートは水蒸気透過度が３０ｇ／（ｍ２・２４ｈr）であるから、これらを本発明において表面防湿シート３として好適に用いることができる。また、市販品として、厚さ０．０２５ｍｍのポリエチレン（オレフィン樹脂）シートは水蒸気透過度が５ｇ／（ｍ２・２４ｈr）であり、厚さ０．０２５ｍｍの塩酸ゴム（ゴム）シートは水蒸気透過度が２ｇ／（ｍ２・２４ｈr）であり、厚さ０．０１２ｍｍのアルミ蒸着ＰＥＴシートは水蒸気透過度が１０ｇ／（ｍ２・２４ｈr）であるから、これらを本発明において裏面防湿シート４として好適に用いることができる。
【００３１】
接着剤層５，６，７となる接着剤には、酢酸ビニル樹脂、エチレン酢酸ビニル樹脂、変性酢酸ビニル樹脂、エポキシ樹脂、ユリア樹脂、メラミン樹脂、フェノール樹脂、アクリル樹脂、ウレタン樹脂、イソシアネート樹脂などの熱硬化性または熱可塑性樹脂接着剤、ホットメルト接着剤などから任意選択される一種または複数種の混合物を使用することができる。
【実施例１】
【００３２】
本発明の実施例１による試験体１，２および比較例１による試験体３，４について、反りの発生を確認するため、環境試験を行なった。各試験体に共通の条件は下記の通りである。
試験体寸法：幅３０３ｍｍ、長さ１８１８ｍｍ、厚さ１２ｍｍ
接着剤層５，６，７に使用した接着剤：いずれも変性酢酸ビニル系接着剤
ＭＤＦ２：厚さ３ｍｍ、密度０．８ｇ／ｃｍ３、含水率５％
基板１：針葉樹単板４枚を積層（表裏単板繊維方向が長手方向、中間単板２枚繊維方向が短手方向）した単板積層材、厚さ９ｍｍ
【００３３】
試験条件は、各試験体を、加湿（温度４０℃、湿度９０％）、乾燥（温度４０℃、湿度３０％）、常態（温度２０℃、湿度６０％）の順に、１０日間ずつ合計３０日間、床下地上に設置して、各条件（１０日後、２０日後、３０日後）での反り量を測定し、反りの発生を確認した。
【００３４】
床材の反りの測定において、幅方向の反り量は、幅方向中央の位置で湾曲部分に定規をあて、床材と定規の隙間に隙間ゲージを差し込んで、測定した。長さ方向の反り量は、床材表裏面の長さ方向の両端部に水糸を張り、長さ方向中央の位置で、糸と床材表裏面との間に生じた隙間を測定した。
【００３５】
この試験結果が図２に示されており、本発明実施例である試験体１，２では、加湿時、乾燥時、常態時のいずれにおいても凸状となる反りが生じたものの、その反り量は極小であったのに対し、比較例である試験体３，４では、加湿時、乾燥時、常態時のいずれにおいても非常に大きな凹状の反りが生じた。比較例である試験体３，４で大きな凹状の反りが生じた理由については必ずしも解明されてはいないが、試験体３では、表裏の防湿シート３，４の水蒸気透過度が同じ１０ｇ／（ｍ２・２４ｈｒ）であるため、ＭＤＦ２の表面側および裏面側から同程度に水分が浸入しようとするが、基板（単板積層材）１の表面に位置する単板表面の凸部に圧縮されて裏面防湿シート４の防湿性能が低下していることから、ＭＤＦ２の裏面側から水分が侵入しやすく、しかもその水分が表面側からも裏面側からも抜けにくくなり、ＭＤＦ２の裏面側が表面側より膨張して凹反りを生じたものと推測される。また、試験体４では、表面防湿シート３の水蒸気透過度が１２０ｇ／（ｍ２・２４ｈｒ）と高いため、ＭＤＦ２の表面側から水分が入りやすく且つ抜けやすいものとなるが、裏面防湿シート４の水蒸気透過度が４ｇ／（ｍ２・２４ｈｒ）と低いため、ＭＤＦ２の表面側から侵入した水分が裏面側に移行しても裏面側からは抜けにくくなり、ＭＤＦ２の裏面側が表面側より膨張して凹反りを生じたものと推測される。
【００３６】
上記の結果を踏まえて、次に、水蒸気透過度が１０ｇ／（ｍ２・２４ｈｒ）から１５０ｇ／（ｍ２・２４ｈｒ）まで１０ｇ／（ｍ２・２４ｈｒ）間隔で異なる計１５種類の表面防湿シート３と、水蒸気透過度が２ｇ／（ｍ２・２４ｈｒ）から２０ｇ／（ｍ２・２４ｈｒ）まで２ｇ／（ｍ２・２４ｈｒ）間隔で異なる計１０種類の裏面防湿シート４（２，４・・・２０ｇ／（ｍ２・２４ｈｒ））の組み合わせを変化させて、ＭＤＦ２の表裏に貼った床材について、上記と同様の環境試験を実施し、ＭＤＦ２が膨張収縮せず、床材の反りが発生しない表裏面の防湿シート３，４の最適な組み合わせを確認するための試験を行った。このときの試験体共通条件は下記の通りである。
表面防湿シート３：オレフィン樹脂シート（厚さ０．１７ｍｍ）
裏面防湿シート４：アルミ蒸着ペットシート（厚さ０．０１２ｍｍ）
接着剤層５，６，７に使用した接着剤：いずれも変性酢酸ビニル系接着剤
ＭＤＦ２：厚さ：３ｍｍ、密度０．８ｇ／ｃｍ３、含水率５％
基板１：針葉樹単板４枚を積層（表裏単板繊維方向が長手方向、中間単板２枚繊維方向が短手方向）した単板積層材、厚さ９ｍｍ
【００３７】
この試験結果が図３に示されており、水蒸気透過度が２０ｇ/（ｍ２・２４ｈｒ）以上１００ｇ/（ｍ２・２４ｈｒ）以下の表面防湿シート３と、水蒸気透過度が１０ｇ/（ｍ２・２４ｈｒ）以下の裏面防湿シート４を組み合わせたときに、床材の反り量が極小となることが確認された。
【００３８】
この結果は、表面防湿シート３の水蒸気透過度が２０ｇ/（ｍ２・２４ｈｒ）以上１００ｇ/（ｍ２・２４ｈｒ）以下であり、裏面防湿シート４の水蒸気透過度が１０ｇ/（ｍ２・２４ｈｒ）以下であれば、ＭＤＦ２の表裏面から浸入した水分がＭＤＦ２内に長時間残留せず、したがってＭＤＦが膨張する前に、ＭＤＦ２の表面側の防湿シート３のみから透過させて大気中に放出することができ、ＭＤＦ２の膨張によって床材に反りが発生することを防止できる効果が顕著に得られることを示している。
【実施例２】
【００３９】
本発明の実施例２による試験体５，６および比較例２による試験体７，８について、反りの発生を確認するため、環境試験を行なった。各試験体に共通の条件は下記の通りである。
試験体寸法：幅３０３ｍｍ、長さ１８１８ｍｍ、厚さ１２ｍｍ
接着剤層５，６，７に使用した接着剤：いずれも変性酢酸ビニル系接着剤
ＭＤＦ２：厚さ３ｍｍ、密度０．８ｇ／ｃｍ３、含水率５％
基板１：針葉樹単板５枚を積層した合板、厚さ９ｍｍ
【００４０】
これらの試験体を、実施例１と同様の試験条件で、実施例１と同様にして床材の反り量を測定した。
【００４１】
この試験結果が図４に示されており、本発明実施例である試験体５，６では、加湿時、乾燥時、常態時のいずれにおいても凸状となる反りが生じたものの、その反り量は極小であったのに対し、比較例である試験体７，８では、加湿時、乾燥時、常態時のいずれにおいても非常に大きな凹状の反りが生じた。比較例である試験体７，８で大きな凹状の反りが生じた理由については必ずしも解明されてはいないが、試験体７では、表裏の防湿シート３，４の水蒸気透過度が同じ１０ｇ／（ｍ２・２４ｈｒ）であるため、ＭＤＦ２の表面側および裏面側から同程度に水分が浸入しようとするが、基板（合板）１の表面に位置する単板表面の凸部に圧縮されて裏面防湿シート４の防湿性能が低下していることから、ＭＤＦ２の裏面側から水分が侵入しやすく、しかもその水分が表面側からも裏面側からも抜けにくくなり、ＭＤＦ２の裏面側が表面側より膨張して凹反りを生じたものと推測される。また、試験体８では、表面防湿シート３の水蒸気透過度が１２０ｇ／（ｍ２・２４ｈｒ）と高いため、ＭＤＦ２の表面側から水分が入りやすく且つ抜けやすいものとなるが、裏面防湿シート４の水蒸気透過度が４ｇ／（ｍ２・２４ｈｒ）と低いため、ＭＤＦ２の表面側から侵入した水分が裏面側に移行しても裏面側からは抜けにくくなり、ＭＤＦ２の裏面側が表面側より膨張して凹反りを生じたものと推測される。
【００４２】
上記の結果を踏まえて、次に、水蒸気透過度が１０ｇ／（ｍ２・２４ｈｒ）から１５０ｇ／（ｍ２・２４ｈｒ）まで１０ｇ／（ｍ２・２４ｈｒ）間隔で異なる計１５種類の表面防湿シート３と、水蒸気透過度が２ｇ／（ｍ２・２４ｈｒ）から２０ｇ／（ｍ２・２４ｈｒ）まで２ｇ／（ｍ２・２４ｈｒ）間隔で異なる計１０種類の裏面防湿シート４（２，４・・・２０ｇ／（ｍ２・２４ｈｒ））の組み合わせを変化させて、ＭＤＦ２の表裏に貼った床材について、上記と同様の環境試験を実施し、ＭＤＦ２が膨張収縮せず、床材の反りが発生しない表裏面の防湿シート３，４の最適な組み合わせを確認するための試験を行った。このときの試験体共通条件は下記の通りである。
表面防湿シート３：オレフィン樹脂シート（厚さ０．１７ｍｍ）
裏面防湿シート４：アルミ蒸着ペットシート（厚さ０．０１２ｍｍ）
接着剤層５，６，７に使用した接着剤：いずれも変性酢酸ビニル系接着剤
ＭＤＦ２：厚さ：３ｍｍ、密度０．８ｇ／ｃｍ３、含水率５％
基板１：針葉樹単板５枚を積層した合板、厚さ９ｍｍ
【００４３】
この試験結果が図５に示されており、水蒸気透過度が２０ｇ/（ｍ２・２４ｈｒ）以上１００ｇ/（ｍ２・２４ｈｒ）以下の表面防湿シート３と、水蒸気透過度が１０ｇ/（ｍ２・２４ｈｒ）以下の裏面防湿シート４を組み合わせたときに、床材の反り量が極小となることが確認された。
【００４４】
この結果は、表面防湿シート３の水蒸気透過度が２０ｇ/（ｍ２・２４ｈｒ）以上１００ｇ/（ｍ２・２４ｈｒ）以下であり、裏面防湿シート４の水蒸気透過度が１０ｇ/（ｍ２・２４ｈｒ）以下であれば、ＭＤＦ２の表裏面から浸入した水分がＭＤＦ２内に長時間残留せず、したがってＭＤＦ２が膨張する前に、ＭＤＦ２の表面側の防湿シート３のみから透過させて大気中に放出することができ、ＭＤＦ２の膨張によって床材に反りが発生することを防止できる効果が顕著に得られることを示している。
【符号の説明】
【００４５】
１  表面が単板からなる基板２  繊維板（ＭＤＦ）３  表面防湿シート４  裏面防湿シート５  接着剤層６  接着剤層７  接着剤層Ａ  単板積層材表面の凸部
【図１】
2018025097.tif 000003
【図２】
2018025097.tif 000004
【図３】
2018025097.tif 000005
【図４】
2018025097.tif 000006
【図５】
2018025097.tif 000007
【図６】
2018025097.tif 000008